Способ очистки сточных вод от ионов меди
METHOD OF PURIFYING WASTE WATER FROM COPPER IONS

Изобретение относится к технологии очистки воды, в частности к очистке сточных вод от ионов меди сорбцией.
Известен способ очистки сточных вод от ионов меди, включающий обработку сорбентом, в качестве которого используют отходы измельченного неавтоклавного пенобетона, а очистка осуществляется фильтрацией через сорбент толщиной слоя 0,1-0,2 м (RU №2327647, CO2F 1/28, CO2F 1/64, 27.06.2008 г.)
Недостатком данного способа является низкая скорость фильтрации и большой расход сорбента.
Известен способ очистки сточных вод от ионов меди, который основан на фильтрации через слой сорбента толщиной слоя 0,5-0,6 м, а в качестве сорбента используется кварцево-глауконитовый песок с содержанием глауконита 60-80% (RU №2137717 CO2F 1/28, CO2F 1/62, 20.09.1999 г.)
Недостатками данного способа являются низкая скорость фильтрации, что приводит к увеличению времени очистки, и большой расход сорбента.
Наиболее близким по технической сущности к заявляемому техническому решению является выбранный за прототип способ очистки сточных вод от ионов меди, который основан на фильтрации через слой сорбента толщиной слоя 0,055-0,075 м, а в качестве сорбента используется доменный гранулированный шлак (RU №2401805, C02F 1/28, BO1J 20/16, 20.07.2009).
Недостатком данного способа является большой расход сорбента и маленький размер зерен сорбента, что приводит к низкой скорости фильтрации.
Задачей, на решение которой направлено заявляемое изобретение, является уменьшение расхода сорбента и увеличение скорости фильтрации.
Поставленная задача в предлагаемом решении достигается тем, что в способе очистки сточных вод от ионов меди, включающем обработку сорбентом, в качестве сорбента используют доменный гранулированный шлак, предварительно обработанный 10% раствором кремнезоля, а очистку осуществляют фильтрацией через сорбент толщиной слоя 0,04-0,05 м и размером зерен 2,5-5 мм.
ПРИМЕР КОНКРЕТНОГО ВЫПОЛНЕНИЯ.
Предлагаемый способ осуществляется следующим образом. В качестве фильтрующего материала используют доменный гранулированный шлак, предварительно обработанный 10% раствором кремнезоля.
Для сорбции использовался доменный гранулированный шлак с размерами зерен 2,5-5 мм. Доменный гранулированный шлак был предварительно обработан 10% раствором кремнезоля.
Фильтрование проводилось в колонке диаметром 30 мм, высотой 400 мм. Фильтрованию повергались сточные воды, содержащие ионы меди. Толщина слоя сорбента составляет 0,04-0,05 м, масса сорбента составляет 12-14 г, скорость фильтрации составляла 7 м/час.
Отбор проб проводился в конце времени фильтрования. Определялась концентрация ионов меди. Контроль за степенью очистки воды от ионов меди проводился на атомно-абсорбционном спеткрометре. В таблице приведены полученные результаты по качеству очистки сточных вод с использованием доменного гранулированного шлака, предварительно обработанного 10% раствором кремнезоля с размерами зерен 2,5-5 мм. Из таблицы видно, что скорость фильтрации увеличилась на 2 м/ч, а высота слоя сорбента уменьшилась на 0,005-0,025 м по сравнению с прототипом.